ОБОГАЩЕНИЕ ЦЕННЫХ РУД ИЗ ОТХОДОВ ГОРНОДОБЫВАЮЩИХ ПРЕДПРИЯТИЙ (ХВОСТОВ ОБОГАЩЕНИЯ)

1. Способ выделения по меньшей мере одного первого вещества из смеси, содержащей это по меньшей мере одно первое вещество в количестве от 0,001 до 1,0 мас.% в пересчете на всю смесь, и по меньшей мере одно второе вещество, включающий следующие стадии:
(A) приведение в контакт смеси, содержащей по меньшей мере одно первое вещество и по меньшей мере одно второе вещество, по меньшей мере с одним поверхностно-активным веществом, при необходимости в присутствии по меньшей мере одной диспергирующей среды, причем это поверхностно-активное вещество связывается по меньшей мере с одним первым веществом,
(B) добавление при необходимости по меньшей мере одной диспергирующей среды к смеси, полученной на стадии (А), для того, чтобы получить дисперсию,
(C) обработка дисперсии со стадии (А) или (В) по меньшей мере одной гидрофобной магнитной частицей, так что по меньшей мере одно первое вещество, с которым связано по меньшей мере одно поверхностно-активное вещество, и по меньшей мере одна магнитная частица присоединяются друг к другу,
(D) отделение продукта присоединения со стадии (С) от смеси с помощью приложения магнитного поля,
(Е) при необходимости расщепление отделенного продукта присоединения со стадии (D), чтобы раздельно получить по меньшей мере одно первое вещество и по меньшей мере одну магнитную частицу, причем это по меньшей мере одно первое вещество является соединением металла, выбираемым из группы соединений металлов побочных подгрупп, сульфидных руд, окисных и/или карбонатсодержащих руд или благородных металлов в элементарной форме, а по меньшей мере одно второе вещество предпочтительно является гидрофильным соединением металла.
2. Способ по п.1, отличающийся тем, что поверхностно-активное вещество представляет собой вещество общей формулы (I)
в которой А выбирается из линейных или разветвленных алкилов с числом атомов углерода от 3 до 30, гетероалкилов с числом атомов углерода от 3 до 30, при необходимости замещенных арилов с числом атомов углерода от 6 до 30, при необходимости замещенных гетероалкилов с числом атомов углерода от 6 до 30, арилалкилов с числом атомов углерода от 6 до 30, а также
Z представляет собой группу, с помощью которой соединение общей формулы (I) присоединяется по меньшей мере к одному гидрофобному веществу.
n
3
n
2
n
2
n
3
n
2
n
n
2
n
3
n
2
n
2
n
n
n
2
4
2-
2-
2-
2-
-
-
-
2-
-
-
-
-
+
3. Способ по п.2, отличающийся тем, что Z выбирается из группы, состоящей из анионных групп -(Х)-РО , -(X)-POS, -(X)-POS , -(Х)-PS , -(X)-PS , -(X)-POS, -(X)-PO , -(Х)-РО , -(Х)-CO , -(X)-CS , -(X)-COS, -(X)-C(S)NHOH, -(X)-S, где Х выбирается из группы, состоящей из О, S, NH, CH, а n = 0, 1 или 2, при необходимости с катионами, выбранными из группы, состоящей из атомов водорода, NR , где R независимо друг от друга являются атомами водорода и/или алкилами с числом атомов углерода от 1 до 8, щелочными или щелочноземельными металлами.
4. Способ по п.1 или 2, отличающийся тем, что количество гидрофобизирующего агента на стадии (А) составляет от 0,0001 до 0,2 мас.% в пересчете на смесь, состоящую из смеси, которую надлежит обработать, и гидрофобизирующего агента.
5. Способ по п.1, отличающийся тем, что по меньшей мере одно второе вещество выбирается из группы, состоящей из оксидных и гидроксидных соединений металлов.
6. Способ по п.1 или 2, отличающийся тем, что по меньшей мере одна магнитная частица выбирается из группы, состоящей из магнитных металлов и их смесей, ферромагнитных сплавов магнитных металлов и их смесей, магнитных оксидов железа, кубических ферритов общей формулы (II)
в которой М выбирается из Со, Mi, Mn, Zn и их смесей, а также
X≤1,
гексагональных ферритов и их смесей.
7. Способ по п.1 или 2, отличающийся тем, что диспергирующей средой является вода.
8. Способ по п.1 или 2, отличающийся тем, что смесь, содержащая по меньшей мере одно первое вещество и по меньшей мере одно второе вещество, перед началом или во время стадии (А) размалывается до частиц с размером от 100 нм до 150 мкм.
9. Способ по п.1 или 2, отличающийся тем, что дисперсия, полученная на стадии (А) и/или (В), имеет содержание твердого вещества от 10 до 50 мас.%.